플라스크 용액 온도 를 80 ~ 90 ℃ 로 올린 후 , 제 조예 1 과 동일 한 모노머 조성 중 트리 플루오르 메틸 메타크릴 레이트 모노머 를 제거 한 모노머 600 g ( 예 로서 , 2 - 에틸 헥 실아 크릴 레이트 449 . 88 g , 하이드 록 시에 틸 메타크릴 레이트 60 g ( SAMCHUN 사 , 03120 ) , 하이드 록 시에 틸 아크릴 레이트 60 g ( JUNSEI 사 , 10132 - 0480 ) , 글리 시 딜 메타크릴 레이트 30 g ( SAMCHUN 사 , E 10780 ) ) , 과 벤조일 퍼 옥사이드 0 . 12 g 과 혼합액 을 제조 한 다음 , 제 조예 1 과 동일 한 방법 으로 아크릴 공중 합체 인 아크릴 점착 폴리 올 바인더 수지 를 제조 하 였 다 .